(57)【要約】【課題】ポリマ支持体を含むラジオグラフィＸ線フィルムを提供する。【解決手段】１つ以上のハロゲン化銀エマルジョン層が、支持体の各面上にコーティングされる。青色色素は、ポリマ支持体または隣接する親水性層の少なくとも一方に、８０以下のＬ＊および−２５以下のｂ＊であるＣＩＥＬＡＢ測定値をもたらすのに十分な量で含有される。この構成は、画像形成および現像後に、所望の視覚コントラスト、画像トーン、ｂ＊、および画像品質を有するラジオグラフィ画像をもたらす。【選択図】なし【特許請求の範囲】
【請求項１】
ポリマ支持体と、
その両面に配置された、同じまたは異なる１つ以上のハロゲン化銀エマルジョン層であって、全ハロゲン化銀粒子投影表面積の少なくとも５０％が平板状ハロゲン化銀を含んでいるハロゲン化銀エマルジョン層と、
前記ポリマ支持体に、または１つ以上の追加の親水性層に、または前記ポリマ支持体および前記１つ以上の追加の親水性層の両方に、８０以下のＬ＊および−２５以下のｂ＊値であるＣＩＥＬＡＢ測定値をもたらすのに十分な量で含有される青色色素と、
を含むことを特徴とするラジオグラフィＸ線フィルム。
【請求項２】
請求項１に記載のラジオグラフィＸ線フィルムであって、前記青色色素がアントラキノン色素を含むことを特徴とするラジオグラフィＸ線フィルム。
【請求項３】
請求項１に記載のラジオグラフィＸ線フィルムであって、Ｌ＊が７０から８０の間であることを特徴とするラジオグラフィＸ線フィルム。
【請求項４】
請求項１に記載のラジオグラフィＸ線フィルムであって、ｂ＊値が−２５から−３５の間にあることを特徴とするラジオグラフィＸ線フィルム。
【請求項５】
請求項１に記載のラジオグラフィＸ線フィルムであって、前記ハロゲン化銀が臭化ヨウ化銀を含むことを特徴とするラジオグラフィＸ線フィルム。
【請求項６】
請求項１に記載のラジオグラフィＸ線フィルムであって、前記ハロゲン化銀層の少なくとも１つが、１つ以上の追加のハロゲン化銀粒子形態をさらに含み、その１つが単分散性立方体ハロゲン化銀粒子であることを特徴とするラジオグラフィＸ線フィルム。
【請求項７】
請求項１に記載のラジオグラフィＸ線フィルムであって、前記ハロゲン化銀は、ハロゲン化物のモル数の総計が銀のモル数に等しいことを条件に、臭化物、ヨウ化物、および塩化物の任意の組合せを有するハロゲン化物組成物を含むことを特徴とするラジオグラフィＸ線フィルム。
【請求項８】
請求項１に記載のラジオグラフィＸ線フィルムであって、１つ以上の追加の親水性層が中間層であり、前記青色色素が、前記支持体内、または前記１つ以上の中間層内、または前記支持体および１つ以上の中間層の両方の内部にあることを特徴とするラジオグラフィＸ線フィルム。
【請求項９】
請求項１に記載のラジオグラフィＸ線フィルムであって、前記青色色素がポリマ支持体であることを特徴とするラジオグラフィＸ線フィルム。
【請求項１０】
請求項１に記載のラジオグラフィＸ線フィルムであって、前記青色色素が下式を含むことを特徴とするラジオグラフィＸ線フィルム。
【化１】
2012078766.tif 000022
（式中、Ｇ１、Ｇ２、およびＧ３のそれぞれは、水素または任意のアルキル基である。）
【請求項１１】
請求項１に記載のラジオグラフィＸ線フィルムであって、前記ポリマ支持体がポリエチレンテレフタレートを含むことを特徴とするラジオグラフィＸ線フィルム。
【請求項１２】
請求項１に記載のラジオグラフィＸ線フィルムであって、前記青色色素が下式の１つであることを特徴とするラジオグラフィＸ線フィルム。
【化２】
2012078766.tif 000023
【請求項１３】
請求項１に記載のラジオグラフィＸ線フィルムであって、前記ラジオグラフィＸ線フィルムがマンモグラフィフィルムであり、現像後に、前記青色色素が少なくとも０．８３４ｍｇ／ｄｍ２の総量で存在し、画像トーンｂ＊が−９．５よりも負側の値であり、Ｄｍｉｎが約０．２５よりも大きいことを特徴とするラジオグラフィＸ線フィルム。
【請求項１４】
請求項１に記載のラジオグラフィＸ線フィルムであって、前記ラジオグラフィＸ線フィルムが汎用ラジオグラフィフィルムであり、現像後に、前記青色色素が少なくとも０．８３４ｍｇ／ｄｍ２の量で存在し、画像トーンｂ＊が−８．９よりも負側の値であり、Ｄｍｉｎが０．２５よりも大きいことを特徴とするラジオグラフィＸ線フィルム。
【請求項１５】
請求項１に記載のラジオグラフィＸ線フィルムであって、同じハロゲン化銀エマルジョンが、前記支持体の両面にコーティングされ、アスペクト比が５以上の平板状ハロゲン化銀エマルジョンを含むことを特徴とするラジオグラフィＸ線フィルム。
【請求項１６】
請求項１に記載のラジオグラフィＸ線フィルムであって、平板状粒子、非平板状粒子、またはこれらの混合物をそれぞれ含む異なるハロゲン化銀エマルジョンが、前記支持体の各面にコーティングされ、平板状ハロゲン化銀粒子が、５以上のアスペクト比を有することを特徴とするラジオグラフィＸ線フィルム。
【発明の詳細な説明】
【技術分野】
【０００１】
本発明は、一般に、フィルム、撮像、およびラジオグラフィ（ｒａｄｉｏｇｒａｐｈｙ）の分野、特にＸ線ラジオグラフィの分野に関する。より詳細には、本発明は、青みがかったＸ線フィルムに関する。
【背景技術】
【０００２】
Ｗ．Ｃ．レントゲンは、ハロゲン化銀撮像要素の露光によって、Ｘ放射線を発見した。１９１３年、Ｅａｓｔｍａｎ  Ｋｏｄａｋ  Ｃｏｍｐａｎｙは、特にＸ放射線（Ｘ線）で露光されることが意図される、その最初の製品を売り出した。今日、ラジオグラフィ用のハロゲン化銀フィルムは、世界中に広まった医学的診断画像の大部分を占める。そのようなフィルムは、像様露光後に適切な湿式現像および定着光化学物質で処理することによって、視認可能な白黒画像を提供する。
【０００３】
医学的ラジオグラフィにおいて、患者の解剖学的構造の画像は、患者をＸ線で露光し、透過するＸ放射線のパターンを、透明な支持体にコーティングされた少なくとも１つの放射線感受性ハロゲン化銀エマルジョン層を含有するラジオグラフィフィルムを使用して記録することにより生成される。患者の被曝を減少させる手法は、１つ以上のリン含有増感スクリーンを、ラジオグラフィフィルムと組み合わせて（通常は、フィルムの正面および背面の両方で）用いることである。増感スクリーンは、Ｘ線を吸収し、より長い波長の電磁放射線、即ちハロゲン化銀エマルジョンがより容易に吸収する放射線を放出する。
【０００４】
患者の被曝を減少させるための別の技法は、２つのハロゲン化銀エマルジョン層を、フィルム支持体の両面にコーティングして、「デュアルコーティングされた」ラジオグラフィフィルムを形成し、このフィルムがさらにより少ない露光量で適切な画像を提供できるようにすることである。当然ながら、いくつかの商品は、シングルおよびデュアルコーティングされたフィルムの両方を、１つまたは２つの増感スクリーンと組み合わせたアセンブリを提供し、Ｘ線に対して可能な限り低い患者の被曝量を可能にする。典型的な、フィルムとスクリーンとの配置構成は、例えば米国特許第４，８０３，１５０号（ディッカーソンら）、米国特許第５，０２１，３２７号（ブンクら）、および米国特許第５，５７６，１５６号（ディッカーソン）に、非常に詳細に記載されている。
【０００５】
医療用ラジオグラフィＸ放射線フィルムは、現在、多様なラジオグラフィ撮像の要求を満たすために、いくつかの異なるコントラストのものが製造されている。これらのフィルムには、市販のＣａｒｅｓｔｒｅａｍ  Ｈｅａｌｔｈ  ＴＭＡＴ−Ｇフィルムなどの高コントラストフィルム、およびＣａｒｅｓｔｒｅａｍ  Ｈｅａｌｔｈ  ＴＭＡＴ−Ｌフィルムなどの低コントラストフィルムが含まれる。高コントラストフィルムは、狭い範囲のＸ放射線吸光度を示す解剖学的構造部分（骨など）を撮像するよう設計される。中および低コントラストフィルムは、異なるＸ放射線吸光度を有する解剖学的構造のいくつかの異なるタイプを同時に撮像するよう設計される。胸腔（胸）のラジオグラフィは、この要求の一例であり、放射線科医が、比較的放射線を通さない縦隔領域（脊柱、心臓、および横隔膜の裏）を撮像する必要がある場合である。これらの領域は、非常に稠密であり、フィルムの所望の透過および撮像に関してはより多くの量のＸ放射線を必要とする。しかし、より放射線を透過する肺を撮像することも望まれている。そのような撮像は、Ｘ放射線を少ししか必要としない。Ｃａｒｅｓｔｒｅａｍ  Ｈｅａｌｔｈ  ＩｎＳｉｇｈｔ（商標）ＩＴフィルムおよびＣａｒｅｓｔｒｅａｍ  Ｈｅａｌｔｈ  ＩｎＳｉｇｈｔ（商標）ＶＨＣフィルムと、適切な増感スクリーンとは、この広範な組織密度を高い撮像品質でかつ様々な露出寛容度で記録するよう設計された、低クロスオーバシステムである。これらの低クロスオーバシステムにおいて、デュアルコーティングされたハロゲン化銀層は、層に最近接したＸ線増感スクリーンによって主に露光される。
【０００６】
青みがかった色素を含有するＸ線ラジオグラフィフィルムは、数十年にわたり利用されてきた。そのような色素である主な理由は、得られたラジオグラフィ画像の画像トーンを改善することである。Ｘ線ラジオグラフィフィルムをＸ線で露光することによって形成されたラジオグラフィ画像は、多くの放射線科医にとって好ましくない黄褐色の外観を有する銀の堆積物からなる。現像した銀から得られた色は、スペクトル吸収技法を使用して測定することができ、可視スペクトルの青色部分ではより高い吸光度として測定される。この色を補正するために、青みがかった色素をフィルムに添加し、それによって、可視スペクトルの緑および赤色部分のスペクトル吸光度を増大させる。その結果は、許容可能な青−赤色外観を有するラジオグラフ、即ち改善された画像トーンのラジオグラフである。
【０００７】
青みがかった色素の添加には、処理されたラジオグラフィフィルムの非露光または低露光領域フィルムのＤｍｉｎまたは全光学密度を増大させる効果もある。フィルムの露光および処理後に測定されたＤｍｉｎ値は、一般に、少なくとも以下の２つの因子、即ち、（１）処理の前後に存在する支持体および着色色素に起因した光学密度、および（２）処理そのものから得られた光学密度を含有すると見なされる。本発明について論じる目的で、因子（２）を、従来のシルバーフォグ（ｓｉｌｖｅｒ  ｆｏｇ）と呼ぶ。ラジオグラフのＤｍｉｎ値は、医学的ラジオグラフィの分野においてＸ線フィルムの性能を監視する様々な規格委員会によって確立されたように、顧客使用におけるラジオグラフィフィルムの許容可能な性能に関する第１の判断基準と見なされる。これらの規格委員会は、Ｘ線フィルムの性能を測定する様々なフィルムのパラメータに制限を課す、地方、州全体、国家、またはさらに国際的な組織にすることができる。一般に、より低いＤｍｉｎ値は改善されたラジオグラフをもたらし、詳細および特徴を読むためのより高い画像品質が得られることが認められる。いくつかの規格委員会は、フィルムのＤｍｉｎに許容可能な制限を課し、フィルムの全寿命に対して０．２５または０．３０程度に低いものにした。これらの低Ｄｍｉｎ仕様では、シルバーフォグから得られたＤｍｉｎが時間と共に増大するので、しばしばフィルム有効期限を短くする。
【０００８】
米国特許第１，９７３，８８６号（スカンラン）は、Ｘ線ベース材料に青色の色合いを添加するステップを含むＸ線フィルムについて述べている。
【０００９】
米国特許第５，８５１，２４３号（ディッカーソン）の特許は、Ｘ線フィルムの最小密度領域におけるニュートラル密度（ｎｅｕｔｒａｌ  ｄｅｎｓｉｔｙ）を増大させるための、青色色素の添加について述べている。
【００１０】
米国特許第６，５１７，９８６号（ディッカーソン）は、着色剤を含有するＸ線フィルムのａ＊およびｂ＊値について述べている。
【００１１】
Ｌａｗｒｅｎｃｅ  Ｂｅｒｋｅｌｅｙ  Ｎａｔｉｏｎａｌ  Ｌａｂｏｒａｔｏｒｙ  ｉｎ  Ｂｅｒｋｅｌｅｙ、ＣＡ  ９４７２０のサム  Ｍ．ベルマンによる刊行物「Ｎｅｗ  Ｄｉｓｃｏｖｅｒｉｅｓ  ｉｎ  Ｖｉｓｉｏｎ  Ｅｆｆｅｃｔ  Ｌｉｇｈｔｉｎｇ  Ｐｒａｃｔｉｃｅ」は、眼の光感受性に関する発見について述べている。
【先行技術文献】
【特許文献】
【００１２】
【特許文献１】米国特許第４，８０３，１５０号明細書
【特許文献２】米国特許第５，０２１，３２７号明細書
【特許文献３】米国特許第５，５７６，１５６号明細書
【特許文献４】米国特許第１，９７３，８８６号明細書
【特許文献５】米国特許第５，８５１，２４３号明細書
【特許文献６】米国特許第６，５１７，９８６号明細書
【発明の概要】
【発明が解決しようとする課題】
【００１３】
依然として、改善されたＸ線フィルムが求められている。特に、マンモグラフィおよび汎用ラジオグラフィで使用するための、改善されたフィルムが求められている。そのようなフィルムは、改善された視覚コントラスト、改善された画像品質を有すると考えられ、かつ／または改善されたラジオグラフィもしくは放射線学的診断の可能性を提供する。
【課題を解決するための手段】
【００１４】
本発明は、ポリマ支持体を含み、このポリマ支持体の両面に堆積された１つ以上のハロゲン化銀エマルジョン層を有する、ラジオグラフィＸ線フィルムを提供する。ハロゲン化銀エマルジョンは、異なる組成を有していてもよいが、全ハロゲン化銀粒子投影表面積の少なくとも５０％は、平板状のハロゲン化銀を含む。青色色素は、ポリマ支持体内に、または１つ以上の追加の親水性層に、またはポリマ支持体および１つ以上の追加の親水性層の両方に含有される。青色色素は、８０以下のＬ＊および−２５以下のｂ＊値であるＣＩＥＬＡＢ測定値をもたらすよう、十分な量で存在する。
【００１５】
本発明は、改善されたＸ線フィルムも提供する。
【００１６】
本発明は、改善された視覚コントラストを有するＸ線フィルムも提供する。
【００１７】
本発明はさらに、改善された画像品質を有するＸ線フィルムを提供する。
【００１８】
本発明はさらになお、改善されたラジオグラフィまたは放射線学的診断の可能性を有するＸ線フィルムを提供する。
【００１９】
これらの実施形態は、単なる例示的な例として与えられ、その目的は、本発明の１つ以上の実施形態の具体化と考えられる。開示された本発明によって生得的に実現されるその他の望ましい目的および利点が生じまたは当業者に明らかにされよう。本発明は、添付の請求項によって規定される。
【００２０】
本発明の、前述のおよびその他の目的、特徴、および利点は、添付図面に示されるように、本発明の実施形態に関する以下のより具体的な説明から明らかにされよう。
【００２１】
図面の要素は、互いに対して、必ずしも縮尺に合わせて示されていない。
【図面の簡単な説明】
【００２２】
【図１】画像支持体の透過率を示す図である。
【図２】眼の感受性を示す図である。
【図３】商用フィルムの光学特性を示す図である。
【図４】商用フィルムの光学特性を示す図である。
【図５】商用フィルムの光学特性および青色色素被覆範囲を示す図である。
【発明を実施するための形態】
【００２３】
以下は、本発明の好ましい実施形態の詳細な説明である。
【００２４】
ＣＩＥＬＡＢ  ｂ＊値は、画像の黄色み対青みについて示しており、より高い正の値では黄色みがより強くなる傾向を示し、ＣＩＥＬＡＢ  ａ＊値は、緑色対赤みを比較するものであり、より高い正の値では赤みに対する割合がより高くなることを示す。ＣＩＥＬＡＢ  Ｌ＊または明度（ｌｕｍｉｎｏｓｉｔｙ）は、対象から眼までどのくらいの光が透過するかの尺度である。Ｌ＊、ａ＊、およびｂ＊の測定技法は、ビルマイヤー（Ｂｉｌｌｍｅｙｅｒ）およびザルツマン（Ｓａｌｔｚｍａｎ）のＰｒｉｎｃｉｐｌｅｓ  ｏｆ  Ｃｏｌｏｒ  Ｔｅｃｈｎｏｌｏｇｙ、第２版、Ｗｉｌｅｙ、Ｎｅｗ  Ｙｏｒｋ、１９８１、第３章に記述されている。ａ＊およびｂ＊の測定は、ｔｈｅ  Ｃｏｍｍｉｓｓｉｏｎ  Ｉｎｔｅｒｎａｔｉｏｎａｌｅ  ｄｅ  Ｌ’Ｅｓｃｌａｉｒａｇｅ（Ｉｎｔｅｒｎａｔｉｏｎａｌ  Ｃｏｍｍｉｓｓｉｏｎ  ｏｎ  Ｉｌｌｕｍｉｎａｔｉｏｎ）によって開発された。
【００２５】
「画像品質」という用語は、完全に処理されたフィルムにおいて放射線撮影上有意な情報を得る能力をランク付けする、主観的要因を指す。例えば、より高い画像品質は、より良好な画像診断能力を示すことができる。
【００２６】
本明細書で用いられる「コントラスト」という用語は、第１の参照点（１）として最小密度よりも高い０．２５という密度（Ｄ１）を使用し、第２の参照点（２）として最小密度よりも高い２．０という密度（Ｄ２）を使用する、ラジオグラフィフィルムの特性曲線から得られた平均コントラストを示し、このコントラストは、ΔＤ（即ち、１．７５）÷Δｌｏｇ１０Ｅ（ｌｏｇ１０Ｅ２−ｌｏｇ１０Ｅ１）であり、Ｅ１およびＥ２は、参照点（１）および（２）での露光レベルである。
【００２７】
「視覚コントラスト」という用語は、上記にて定義された画像品質と、下記の定義についてのフィルムの特性曲線のコントラストとの両方に依存する、主観的要因であり、その定義とは、例えば、ラジオグラフから得られた情報の当業者によって通常使用される診断照明条件下で視認されるままの、完全に処理されたＸ線フィルム（ラジオグラフ）のより高い視覚コントラストは、フィルムの詳細なフィーチャがより容易に検出されることを、意味することができる。
【００２８】
「完全に前もって硬化された」という用語は、湿式処理の過程で、ラジオグラフィフィルムの重量増加をその当初の（乾燥）重量の１２０％未満に制限するレベルまで、親水性コロイド層を予め硬化することを指す。重量増加は、そのような処理中の水の摂取にほぼ完全に起因し得る。
【００２９】
「高速アクセス処理」という用語は、４５秒以下でのラジオグラフィフィルムのドライトゥドライ処理（ｄｒｙ−ｔｏ−ｄｒｙ  ｐｒｏｃｅｓｓｉｎｇ）を示すのに用いられることを指す。即ち、乾式像様露光ラジオグラフィフィルムが湿式処理器に入る時間から乾式完全処理フィルムとして出て来るまでが４５秒以下である。２種以上のハロゲン化物を含有する粒子およびハロゲン化銀エマルジョンに言及する場合、ハロゲン化物は、モル濃度を上昇させるために挙げられる。
【００３０】
「全粒子投影面積」という用語は、フィルム内の全ての粒子を合計したエマルジョン粒子の基底面単位の面積を指す。本明細書に記述される平板状および立方体エマルジョン粒子の場合、基底面はそれぞれ（１１１）および（１００）である。
【００３１】
「等価円直径」（ＥＣＤ）という用語は、ハロゲン化銀粒子と同じ投影面積を有する円の直径を定義する。
【００３２】
エマルジョン粒子の「アスペクト比」という用語は、最大と最小の線形寸法の比を指す。例えば、平板状粒子のアスペクト比は、ＥＣＤと厚さとの比である。
【００３３】
「変動係数」（ＣＯＶ）という用語は、粒子ＥＣＤの標準偏差を平均粒子ＥＣＤで割った値を１００倍したものと定義される。より低いＣＯＶは、エマルジョン粒度分布におけるより高い単分散度を意味する。
【００３４】
「被覆力」という用語は、最大密度と、ｍｇ／ｄｍ２を単位として測定された現像済みの銀との比を１００倍した値を示す。
【００３５】
「デュアルコーティングされた」という用語は、支持体の正面および背面の両方に配置されたハロゲン化銀エマルジョン層を有する、ラジオグラフィフィルムを指す。本発明で使用されるラジオグラフィハロゲン化銀フィルムは、「デュアルコーティングされ」ている。
【００３６】
ラジオグラフィフィルムの「写真速度」という用語は、少なくとも１．０プラスＤｍｉｎの密度を得るのに必要な露光を指す。
【００３７】
画像トーンを指す際の「より温かい」および「より冷たい」という用語は、それぞれ正または負の値がより高い、最小密度または密度＝１．２で測定されたＣＩＥＬＡＢ  ｂ＊値を意味するのに使用される。ｂ＊値は、画像の黄色み対青みについて記述しており、正の値が大きいほど黄色みがより大きくなる傾向を示し、ａ＊値は、緑色対赤みを比較するものであり、正の値が大きいほど赤みに対する割合がより高くなることを示す。Ｌ＊または明度は、対象から眼まで光がどの程度透過するかの尺度である。Ｌ＊、ａ＊、およびｂ＊の測定技法は、ビルマイヤーおよびザルツマンのＰｒｉｎｃｉｐｌｅｓ  ｏｆ  Ｃｏｌｏｒ  Ｔｅｃｈｎｏｌｏｇｙ、第２版、Ｗｉｌｅｙ、Ｎｅｗ  Ｙｏｒｋ、１９８１、第３章に記述されている。ａ＊およびｂ＊の測定は、ｔｈｅ  Ｃｏｍｍｉｓｓｉｏｎ  Ｉｎｔｅｒｎａｔｉｏｎａｌｅ  ｄｅ  Ｌ’Ｅｓｃｌａｉｒａｇｅ（Ｉｎｔｅｒｎａｔｉｏｎａｌ  Ｃｏｍｍｉｓｓｉｏｎ  ｏｎ  Ｉｌｌｕｍｉｎａｔｉｏｎ）によって開発された。
【００３８】
「ＰＡＩ」という用語は、材料中の「１次活性成分」を指す。
【００３９】
本発明は、ラジオグラフィに関して記述されるが、当業者なら、本発明をその他の撮像適用に、例えばビジネスイメージング（ｂｕｓｉｎｅｓｓ  ｉｍａｇｉｎｇ）に適用できることが理解されよう。
【００４０】
本発明によれば、改善されたＸ線フィルムの形成が可能になる。本発明のＸ線フィルムは、特にマンモグラフィ並びにその他の領域で使用される、より良好な視覚コントラストを有する。本発明のＸ線フィルムは、改善された画像品質を有する。本発明のＸ線フィルムは、改善されたラジオグラフィまたは放射線学的診断が可能である。フィルムは、既にＸ線フィルムに入っている材料に類似しているが異なる量の材料を利用して、低コストで改善された結果を実現させる。改善されたＸ線フィルムはさらに、Ｘ線露光を行い、露光されたＸ線フィルムをＸ処理し、処理された画像をＸ線フィルム上に表示するための、現行の装置または設備に使用することができる。
【００４１】
２種以上のハロゲン化銀エマルジョンが、フィルム支持体のそれぞれの面に堆積される場合、「底面」のハロゲン化銀エマルジョン層は、フィルム支持体に最近接しており、それを本明細書では、支持体のどちらの面に層が存在するかに応じて「第１の」または「第３の」エマルジョンと定義する。「最上面」のハロゲン化銀エマルジョン層は、フィルム支持体から遠くにあり、これを本明細書では、支持体のどちらの面に層が存在するかに応じて、第２のまたは第４のエマルジョンと定義する。このように、「第１の」および「第２の」ハロゲン化銀エマルジョン層は、支持体の片面にあり、「第３の」および「第４の」ハロゲン化銀エマルジョン層は、支持体の反対側の面にある。
【００４２】
本発明のラジオグラフィフィルムは、その両面に１つ以上のハロゲン化銀エマルジョン層と任意選択で１つ以上の非放射線感受性親水性層（複数可）とが配置された、柔軟な支持体を含む。様々な層の中のハロゲン化銀エマルジョンは、同じにまたは異ならせることができ、１つ以上の層内に任意の結晶形態の様々なハロゲン化銀粒子の混合物を含むことができる。これらのハロゲン化銀粒子は、エマルジョン粒子としてより一般に公知である。
【００４３】
一実施形態では、本発明は、ポリマ支持体を含み、かつこのポリマ支持体の両面に１つ以上のハロゲン化銀エマルジョン層が配置されている、ラジオグラフィＸ線フィルムを提供する。ハロゲン化銀エマルジョンは、異なる組成を有していてもよいが、全ハロゲン化銀粒子投影表面積の少なくとも５０％は、平板状のハロゲン化銀を含む。青色色素は、ポリマ支持体に、または１つ以上の追加の親水性層に、またはポリマ支持体と１つ以上の追加の親水性層との両方に含有される。青色色素が、Ｌ＊が８０以下でありｂ＊値が−２５以下であるＣＩＥＬＡＢ測定をもたらすよう、十分な量で存在する。
【００４４】
一実施形態では、ラジオグラフィＸ線フィルムは、支持体の両面にコーティングされた、同じ単一のハロゲン化銀エマルジョン層を有し、その中のハロゲン化銀エマルジョン粒子は、両方の層を組み合わせた中にハロゲン化銀粒子の全投影表面積の少なくとも５０％が、５以上のアスペクト比を有する平板状粒子によってもたらされるように、異なる結晶形態の分布を含有する。フィルムは、支持体のそれぞれの面のハロゲン化銀エマルジョン上に、保護オーバコート（以下に記述する）を有することも好ましい。
【００４５】
別の実施形態では、ラジオグラフィＸ線フィルムは、支持体のそれぞれの面に、異なってはいるがそれぞれＸ線フィルム中の全てのハロゲン化銀粒子の全投影表面積の少なくとも５０％が５以上のアスペクト比を有する平板状粒子によって提供されている粒子結晶形態の分布を有している、単一のハロゲン化銀エマルジョン層を有する。
【００４６】
その他の実施形態では、ラジオグラフィＸ線フィルムは、支持体の各面上にコーティングされた、平板状粒子、非平板状粒子、またはこれらの混合物をそれぞれが含んでいる異なるハロゲン化銀エマルジョン層を有し、このＸ線フィルム中の全てのハロゲン化銀粒子の全投影表面積の少なくとも５０％は、５以上のアスペクト比を有する平板状ハロゲン化銀粒子を提供する。
【００４７】
支持体は、Ｘ放射線および光の両方を透過させる、任意の従来の撮像またはラジオグラフィ要素支持体の形をとることができる。本発明のフィルムに有用な透明支持体は、Ｒｅｓｅａｒｃｈ  Ｄｉｓｃｌｏｓｕｒｅ、１９９６年９月、Ｉｔｅｍ  ３８９５７  ＸＶ：Ｓｕｐｐｏｒｔｓ、およびＲｅｓｅａｒｃｈ  Ｄｉｓｃｌｏｓｕｒｅ、Ｖｏｌ．１８４、１９７９年８月、Ｉｔｅｍ  １８４３１、ＸＩＩ：Ｆｉｌｍ  Ｓｕｐｐｏｒｔｓに記載されているものの中から選択することができる。Ｒｅｓｅａｒｃｈ  Ｄｉｓｃｌｏｓｕｒｅは、Ｋｅｎｎｅｔｈ  Ｍａｓｏｎ  Ｐｕｂｌｉｃａｔｉｏｎｓ，Ｌｔｄ．、Ｔｈｅ  Ｂｏｏｋ  Ｂａｒｎ、Ｗｅｓｔｂｏｕｒｎｅ、Ｈａｍｐｓｈｉｒｅ、ＵＫ  ＰＯ１０  ８ＲＳによって出版されている。
【００４８】
その最も単純な形では、透明フィルム支持体は、親水性ハロゲン化銀エマルジョン層またはその他の親水性層の直接接着が可能になるよう選択された透明フィルムからなる。より一般的には、透明フィルムはそれ自体が疎水性であり、下塗り層がフィルム上にコーティングされて、親水性ハロゲン化銀エマルジョン層の接着を容易にする。典型的には、フィルム支持体は、無色または青みがかっている（青みがかった色素は、支持体フィルムおよび下塗り層の一方または両方に存在する）。上記にて引用されたＲｅｓｅａｒｃｈ  Ｄｉｓｃｌｏｓｕｒｅ、Ｉｔｅｍ  ３８９５７、Ｓｅｃｔｉｏｎ  ＸＶ：Ｓｕｐｐｏｒｔｓを参照すると、関心は、下塗り層について記述している段落（２）および好ましいポリエステルフィルム支持体について記述している段落（７）に、特に向けられている。
【００４９】
本発明の特定の実施形態では、フィルムは、支持体、またはこの支持体にコーティングされた１つ以上の層、または支持体とコーティング層との両方に含有される十分な青色色素を含有し、支持体および全ての青色色素のＣＩＥＬＡＢ測定が８０以下のＬ＊および−２５以下のｂ＊を有するようになされている。
【００５０】
その他の実施形態では、少なくとも１つの非光感受性親水性層が、フィルム支持体のそれぞれの面にある１つ以上のハロゲン化銀エマルジョン層に含まれる。この層を、中間層もしくはオーバコート、またはその両方で呼んでもよい。
【００５１】
ハロゲン化銀エマルジョン層は、Ｘ放射線に応答する１つ以上のタイプのハロゲン化銀粒子を含む。そのようなハロゲン化銀粒子は、ハロゲン化物の合計全モル数が銀のモル数に等しいことを受けて、臭化物、ヨウ化物、および塩化物の任意の組合せを有するハロゲン化物組成物を含んでいるものを含む。特に考えられるハロゲン化銀粒子の組成は、所定のエマルジョン層の銀の全モル数に対して少なくとも８０モル％の臭化物（好ましくは少なくとも９８モル％の臭化物）を有するものを含む。そのようなエマルジョンは、例えば臭化銀、ヨード臭化銀、クロロ臭化銀、ヨードクロロ臭化銀、およびクロロヨード臭化銀からなるハロゲン化銀粒子を含む。ヨウ化物は一般に、より迅速な処理を容易にするために、３モル％以下（エマルジョン層の銀の全モル数に対して）に制限される。好ましくは、ヨウ化物は、０から２モル％（エマルジョン層の銀の全モル数に対して）であり、または粒子から完全に除去される。各ハロゲン化銀エマルジョン層のハロゲン化銀粒子は、同じでも異なっていてもよく、または、異なる結晶形態および／または異なるハロゲン化銀組成を有する粒子と異なる化学的およびスペクトル増感剤との混合物であってもよい。
【００５２】
本発明で有用なハロゲン化銀粒子は、平板状、立方体、８面体、立方８面体、正１０面体、菱形、斜方晶、丸みを帯び、球状、またはその他の非平板状形態を含むがこれらに限定することのない、任意の所望の形態を有することができ、または、そのような形態の２種以上の混合物を含むことができる。平板状粒子の基底面は、６角形、３角形、丸みを帯び、および切頂６面体などの形態の、任意の組合せを有していてもよい。フィルムは、組み合わせた全てのハロゲン化銀エマルジョン層内の全粒子投影面積の少なくとも５０％が平板状粒子により提供されている、エマルジョンから調製してもよい。好ましくは、フィルム内にコーティングされた粒子のほとんど（少なくとも５０％）が平板状粒子であるが、平板状形態からの全投影表面積の少なくとも５０％であることを条件に、任意の形態も可能である。一実施形態では、ハロゲン化銀層の少なくとも１つがさらに、１つ以上の追加のその他のハロゲン化銀粒子形態を含み、その１つは単分散立方ハロゲン化銀粒子である。
【００５３】
したがって、異なるハロゲン化銀エマルジョン層は、フィルム内の全ての粒子の全投影表面積の少なくとも５０％が平板状粒子からのものである限り、同じまたは異なる形態のハロゲン化銀粒子を有することができる。いくつかの画像形成層は、立方体エマルジョンを使用し、これらの粒子は、一般に直径が少なくとも０．５μｍおよび２μｍ未満（好ましくは、約０．６から約１．４μｍ）である立方体形態を有する。その他の非平板状形態に有用な直径の値は、立方および平板状粒子に与えられた有用な直径の値に照らして、当業者に容易に明らかにされよう。
【００５４】
一般に、フィルムで使用される平板状粒子の平均等価円直径（ＥＣＤ）は、０．３μｍより大きくかつ５μｍ未満であり、好ましくは０．５μｍより大きく４μｍ未満である。最も好ましいＥＣＤ値は、約１．０から約３．０μｍである。本発明で使用される平板状粒子の平均厚さは、一般に、少なくとも０．０３μｍでありかつ０．２μｍ以下であり、好ましくは少なくとも０．０４μｍでありかつ０．１５μｍ以下である。
【００５５】
３０％未満、好ましくは２０％未満である粒子直径の変動係数（ＣＯＶ）を示すハロゲン化銀粒子を用いることも、望ましいと考えられる。マンモグラフィにおけるような、いくつかの実施形態では、都合よく実現できるほど高度な単分散性の粒子集団を用いることが望ましいと考えられる。高度な単分散性の粒子集団は、非常に低いＣＯＶを有し、好ましくは１０％よりも低い。単分散性立方体粒子集団のエマルジョンを生成するための方法は、当業者に周知である。
【００５６】
一般に、全てのエマルジョン層から得たハロゲン化銀粒子投影面積の少なくとも５０％（好ましくは少なくとも８０％）は、平均アスペクト比が５以上であり、より好ましくは８よりも大きい平板状粒子によって提供される。
【００５７】
所望の組成およびサイズを有する平板状粒子エマルジョンは、その開示が本願に引用して援用する下記の特許、即ち、米国特許第４，４１４，３１０号（ディッカーソン）、米国特許第４，４２５，４２５号（アボットら）、米国特許第４，４２５，４２６号（アボットら）、米国特許第４，４３９，５２０号（コフロンら）、米国特許第４，４３４，２２６号（ウィルガスら）、米国特許第４，４３５，５０１号（マスカスキー）、米国特許第４，７１３，３２０号（マスカスキー）、米国特許第４，８０３，１５０号（ディッカーソンら）、米国特許第４，９００，３５５号（ディッカーソンら）、米国特許第４，９９４，３５５号（ディッカーソンら）、米国特許第４，９９７，７５０号（ディッカーソンら）、米国特許第５，０２１，３２７号（ブンクら）、米国特許第５，１４７，７７１号（ツァウアーら）、米国特許第５，１４７，７７２号（ツァウアーら）、米国特許第５，１４７，７７３号（ツァウアーら）、米国特許第５，１７１，６５９号（ツァウアーら）、米国特許第５，２５２，４４２号（ディッカーソンら）、米国特許第５，３７０，９７７号（ジートロウ）、米国特許第５，３９１，４６９号（ディッカーソン）、米国特許第５，３９９，４７０号（ディッカーソンら）、米国特許第５，４１１，８５３号（マスカスキー）、米国特許第５，４１８，１２５号（マスカスキー）、米国特許第５，４９４，７８９号（ダウベンディークら）、米国特許第５，５０３，９７０号（オルムら）、米国特許第５，５３６，６３２号（ウェンら）、米国特許第５，５１８，８７２号（キングら）、米国特許第５，５６７，５８０号（フェントンら）、米国特許第５，５７３，９０２号（ダウベンディークら）、米国特許第５，５７６，１５６号（ディッカーソン）、米国特許第５，５７６，１６８号（ダウベンディークら）、米国特許第５，５７６，１７１号（オルムら）、および米国特許第５，５８２，９６５号（ディートンら）に、非常に詳細に記載されている。
【００５８】
アボットら、フェントンら、ディッカーソン、およびディッカーソンらの特許は、ゼラチン−ビヒクル、高臭化物（銀全体に対して８０モル％以上の臭化物）平板状粒子エマルジョン、および本発明で有用なその他の特徴に加え、従来のラジオグラフィフィルムの特徴を示すためにも、引用されかつ本願に引用して援用する。
【００５９】
コントラスト、並びに速度および相反特性などのその他の一般的な性質を改善するために、様々なハロゲン化銀ドーパントを個々に、また組み合わせて使用することができる。速度、相反性、およびその他の撮像特性を改善する従来のドーパントの要約は、上記にて引用されたＲｅｓｅａｒｃｈ  Ｄｉｓｃｌｏｓｕｒｅ、Ｉｔｅｍ  ３８９５７、Ｓｅｃｔｉｏｎ  １、Ｅｍｕｌｓｉｏｎ  ｇｒａｉｎｓ  ａｎｄ  ｔｈｅｉｒ  ｐｒｅｐａｒａｔｉｏｎ、ｓｕｂ−ｓｅｃｔｉｏｎ  Ｄ、Ｇｒａｉｎ  ｍｏｄｉｆｙｉｎｇ  ｃｏｎｄｉｔｉｏｎｓ  ａｎｄ  ａｄｊｕｓｔｍｅｎｔｓ、段落（３）、（４）、および（５）によって提供されている。
【００６０】
ハロゲン化銀エマルジョンおよびその調製に関する全体の要約は、上記にて引用されたＲｅｓｅａｒｃｈ  Ｄｉｓｃｌｏｓｕｒｅ、Ｉｔｅｍ  ３８９５７、Ｓｅｃｔｉｏｎ  １：Ｅｍｕｌｓｉｏｎ  ｇｒａｉｎｓ  ａｎｄ  ｔｈｅｉｒ  ｐｒｅｐａｒａｔｉｏｎによって提供されている。沈殿後および化学増感前に、エマルジョンを、上記にて引用されたＲｅｓｅａｒｃｈ  Ｄｉｓｃｌｏｓｕｒｅ、Ｉｔｅｍ  ３８９５７、Ｓｅｃｔｉｏｎ  ＩＩＩ：Ｅｍｕｌｓｉｏｎ  ｗａｓｈｉｎｇによって開示されたような任意の都合のよい従来の技法により、洗浄することができる。
【００６１】
エマルジョンは、Ｒｅｓｅａｒｃｈ  Ｄｉｓｃｌｏｓｕｒｅ、Ｉｔｅｍ  ３８９５７、Ｓｅｃｔｉｏｎ  ＩＶ：Ｃｈｅｍｉｃａｌ  Ｓｅｎｓｉｔｉｚａｔｉｏｎによって例示されるような、任意の都合のよい従来の技法によって、化学的に増感させることができる。硫黄、セレン、または金の増感（または、これらの任意の組合せ）が、特に考えられる。硫黄の増感が好ましく、例えば、チオスルフェート、チオスルホネート、チオシアネート、イソチオシアネート、チオエーテル、チオ尿素、システイン、またはローダニンを使用して、実施することができる。金および硫黄増感の組合せが最も好ましい。
【００６２】
ネガ型エマルジョンコーティングの最小密度が増大する不安定性（即ち、エマルジョンフォグ、シルバーフォグとしても知られている）は、安定化剤、かぶり防止剤、アンチキンキング剤、潜像安定化剤、および同様の付加物を、コーティング前にエマルジョンおよび隣接する層に組み込むことによって、防止することができる。そのような付加物は、Ｒｅｓｅａｒｃｈ  Ｄｉｓｃｌｏｓｕｒｅ、Ｉｔｅｍ  ３８９５７、Ｓｅｃｔｉｏｎ  ＶＩＩ：Ａｎｔｉｆｏｇｇａｎｔｓ  ａｎｄ  ｓｔａｂｉｌｉｚｅｒｓ、およびＩｔｅｍ  １８４３１、Ｓｅｃｔｉｏｎ  ＩＩ：Ｅｍｕｌｓｉｏｎ  Ｓｔａｂｉｌｉｚｅｒｓ、Ａｎｔｉｆｏｇｇａｎｔｓ  ａｎｄ  Ａｎｔｉｋｉｎｋｉｎｇ  Ａｇｅｎｔｓにより例示されている。
【００６３】
ラジオグラフィフィルムの支持体の両面にある、ハロゲン化銀エマルジョン層およびその他の親水性層は、一般に、合成によって調製されたものおよび天然に生ずるものの両方のコロイドまたはポリマを含む従来のポリマビヒクル（ペプタイザーおよび結合剤）を含有する。最も好ましいポリマビヒクルは、ゼラチンまたはゼラチン誘導体を単独で、またはその他のビヒクルと組み合わせて含む。従来のゼラチン−ビヒクルおよび関連した層の特徴は、Ｒｅｓｅａｒｃｈ  Ｄｉｓｃｌｏｓｕｒｅ、Ｉｔｅｍ  ３８９５７、Ｓｅｃｔｉｏｎ  ＩＩ．Ｖｅｈｉｃｌｅｓ，ｖｅｈｉｃｌｅ  ｅｘｔｅｎｄｅｒｓ，ｖｅｈｉｃｌｅ−ｌｉｋｅ  ａｄｄｅｎｄａ  ａｎｄ  ｖｅｈｉｃｌｅ  ｒｅｌａｔｅｄ  ａｄｄｅｎｄａに開示されている。エマルジョンそのものは、Ｓｅｃｔｉｏｎ  ＩＩ、段落Ａ．Ｇｅｌａｔｉｎ  ａｎｄ  ｈｙｄｒｏｐｈｉｌｉｃ  ｃｏｌｌｏｉｄ  ｐｅｐｔｉｚｅｒｓに記述されるタイプのペプタイザーを含有することができる。親水性コロイドペプタイザーは、結合剤としても有用であり、一般に、解膠機能のみを発揮するのに必要とされるよりもさらに高い濃度で存在する。好ましいゼラチンビヒクルは、アルカリ処理されたゼラチン、酸処理されたゼラチン、またはゼラチン誘導体（アセチル化ゼラチン、脱イオン化ゼラチン、酸化ゼラチン、およびフタル化ゼラチンなど）を含む。平板状粒子のペプタイザーとして使用されるカチオン性デンプンは、米国特許第５，６２０，８４０号（マスカスキー）および米国特許第５，６６７，９５５号（マスカスキー）に記載されている。疎水性および親水性の両方の合成ポリマビヒクルも、使用することができる。そのような材料には、ポリアクリレート（ポリメタクリレートを含む）、ポリスチレン、およびポリアクリルアミド（ポリメタクリルアミドを含む）が含まれるが、これらに限定するものではない。デキストランも使用することができる。そのような材料の例は、例えば、本願に引用して援用する米国特許第５，８７６，９１３号（ディッカーソンら）に記載されている。
【００６４】
本発明のラジオグラフィフィルムのハロゲン化銀エマルジョン層（およびその他の親水性層）は、一般に、１種以上の従来の硬化剤を使用して完全に硬化される。このように、支持体の各面上の硬化剤の量は、一般に、支持体のその面上のポリマビヒクルの全乾燥重量に対して少なくとも０．３％から３％まで（好ましくは１％まで）である。
【００６５】
この目的のため、ホルムアルデヒドおよび遊離ジアルデヒドであってスクシンアルデヒドおよびグルタルアルデヒドなど、ブロックドジアルデヒド、α−ジケトン、活性エステル、スルホン酸エステル、活性ハロゲン化合物、ｓ−トリアジンおよびジアジン、エポキシド、アジリジン、活性オレフィンであって２つ以上の活性結合を有するもの、ブロックド活性オレフィン、カルボジイミド、３位が置換されていないイソキサゾリウム塩、２−アルコキシ−Ｎ−カルボキシジヒドロキノリンのエステル、Ｎ−カルバモイルピリジニウム塩、カルバモイルオキシピリジニウム塩、ビス（アミジノ）エーテル塩、特にビス（アミジノ）エーテル塩、表面付着カルボキシル活性化硬化剤を錯体形成塩と組み合わせたもの、カルバモイルオニウム、カルバモイルピリジニウム、およびカルバモイルオキシピリジニウム塩をある特定のアルデヒドスカベンジャと組み合わせたもの、ジカチオンエーテル、イミド酸塩およびクロロホルムアミジニウム塩のヒドロキシルアミンエステル、ハロゲン置換アルデヒド酸（例えば、ムコクロロおよびムコブロム酸）などの混合官能基の硬化剤、オニウム置換アクロレイン、その他の硬化官能基を含有するビニルスルホン、ジアルデヒドデンプンやコポリ（アクロレイン−メタクリル酸）などのポリマ硬化剤を含むがこれらに限定することのない、従来の硬化剤を使用することができる。
【００６６】
本発明の一実施形態では、ラジオグラフィフィルム支持体の各面は、一般に少なくとも４から３０ｍｇ／ｄｍ２以下、好ましくは少なくとも６から２０ｍｇ／ｄｍ２以下のレベルで銀を含有する。さらに、各ハロゲン化銀エマルジョン層のポリマビヒクルの全被覆範囲は、一般に少なくとも４から５０ｍｇ／ｄｍ２以下、好ましくは２０ｍｇ／ｄｍ２以下である。
【００６７】
マンモグラフィ、歯科、および非破壊試験などの本発明のその他の実施形態では、銀およびゲルのレベルがより高くてもよい。
【００６８】
その他のポリマビヒクルの量は、支持体の各面上の様々な非銀層に組み込まれる。支持体の２面上の銀およびポリマビヒクルの量は、同じにしまたは異ならせることができる。これらの量は、乾燥重量を指す。
【００６９】
ラジオグラフィフィルムは一般に、支持体の各面上に、１つ以上のハロゲン化銀エマルジョン層の物理的保護を典型的にもたらす表面保護オーバコートを含む。各保護オーバコートは、２つ以上の個別の層に細分することができる。例えば、保護オーバコートは、表面オーバコートおよび中間層（オーバコート層とハロゲン化銀エマルジョン層との間）に細分することができる。上記にて論じたビヒクルの特徴の他に、保護オーバコートは、オーバコートの物理的性質を修正する様々な付加物を含有することができる。そのような付加物は、Ｒｅｓｅａｒｃｈ  Ｄｉｓｃｌｏｓｕｒｅ、Ｉｔｅｍ  ３８９５７、Ｓｅｃｔｉｏｎ  ＩＸ：Ｃｏａｔｉｎｇ  ｐｈｙｓｉｃａｌ  ｐｒｏｐｅｒｔｙ  ｍｏｄｉｆｙｉｎｇ  ａｄｄｅｎｄａ、Ａ．Ｃｏａｔｉｎｇ  ａｉｄｓ、Ｂ．Ｐｌａｓｔｉｃｉｚｅｒｓ  ａｎｄ  ｌｕｂｒｉｃａｎｔｓ、Ｃ．Ａｎｔｉｓｔａｔｓ、およびＤ．Ｍａｔｔｉｎｇ  ａｇｅｎｔｓによって例示される。典型的には薄い親水性コロイド層である中間層は、エマルジョン層と表面オーバコートとの間に分離をもたらすのに使用することができる。つや消し防止粒子など、いくつかのエマルジョン適合タイプの保護オーバコート付加物を中間層に位置付けることは、非常に一般的なことである。支持体の少なくとも片面にあるオーバコートは、必要に応じて青色調色染料またはテトラアザインデン（４−ヒドロキシ−６−メチル−１，３，３ａ，７−テトラアザインデンなど）を含むこともできる。
【００７０】
保護オーバコートは一般に、エマルジョン層と併せて上記にて開示した同じタイプの中から選択された親水性コロイドビヒクルを含む。従来のラジオグラフィフィルムでは、保護オーバコートは、２つの基本的な機能を発揮するために設けられる。これらのオーバコートは、取扱いおよび処理中にエマルジョン層を物理的に保護するために、エマルジョン層と要素の表面との間に層を提供する。第２に、これらのオーバコートは、付加物、特にラジオグラフィフィルムの物理的性質を修正しようとするものを配置するのに、都合のよい部位を提供する。本発明のフィルムの保護オーバコートは、これら基本的な機能の両方を発揮することができる。
【００７１】
一実施形態では、本発明は、所望のＬ＊およびｂ＊値を実現するのに十分なレベルで青色調色アントラキノン色素を含有するポリエチレンテレフタレート（ＰＥＴ）支持体上にコーティングされた、感光性ラジオグラフィフィルムを特徴とする。さらに、支持体に色素を添加する代わりに、青色調色染料を、任意のその他の隣接する層に添加することもできる。これらのレベルの青色調色染料と共に用いられるフィルムは、マンモグラフィなどの医学的ラジオグラフィ、歯科または汎用ラジオグラフィ、および非破壊試験、例えば工業用Ｘ線を含むがこれらに限定するものではない、任意の白黒写真フィルムの適用に使用することができる。
【００７２】
任意の適切な青色色素を、本発明で利用してよい。典型的には、そのような色素はアントラキノン色素である。例示的なアントラキノン色素を以下に示す。
【化１】
2012078766.tif 000002
（式中、Ｇ１、Ｇ２、およびＧ３はそれぞれ独立して、水素または任意のアルキル基である。）
４種の代表的な青色色素を、以下に示す。
【００７３】
【表１】
2012078766.tif 000003
【００７４】
一実施形態では、ラジオグラフィフィルムは、上記一般式によって表される１種以上のアントラキノン青色色素を含有するポリエチレンテレフタレート支持体にコーティングされる。これらの色素は、支持体、または１つ以上のエマルジョン層、中間層、および／または任意のその他の親水性層に添加することができる。色素は、ヒトの眼の暗順応応答を高めるのに十分なレベルで、フィルムに添加される。これらのレベルの青色調色染料と共に用いられるフィルムは、マンモグラフィなどの医学的ラジオグラフィ、歯科または汎用ラジオグラフィ、および非破壊試験、例えば工業用Ｘ線を含むがこれらに限定することのない、任意の白黒写真フィルムの適用で使用することができる。
【００７５】
上述のように、ラジオグラフィフィルムは、何十年にもわたり、青みがかったフィルム支持体にコーティングされてきた。しかしその間、経験的観察および放射線科医の好みによること以外、なぜ青色調色染料が使用されたのかに関してはほとんど理解されなかった。照明の分野における最近の理解によれば（Ｓ．バーマン博士による上記参考文献参照）、医学的ラジオグラフィにおける青色調色染料の効果に関してより多くの洞察が得られる。この研究において、バーマン博士は、眼の網膜に達する発光体の暗順応含量を高めることによって、色収差のない（白黒）タスクの可視化に改善がもたらされることを主張している。
【００７６】
図１は、青みがかったＸ線支持体の透過スペクトルを示し、この図は、使用された青色色素が、可視スペクトルの緑−赤領域の光を吸収しかつ青色光を透過することを示す。図２は、眼の杆体の感色性（暗所視）が、青色光に対してそのピーク感度を有することを示す。本発明者らは、ラジオグラフィフィルムの青色色素の量を増大させることによって、Ｘ線フィルムラジオグラフを視る際に眼に到達する光の暗順応含量が高められて、眼の視覚応答の改善がもたらされることを発見した。驚くべきことに、本発明者らは、Ｘ線ラジオグラフィの分野で教示されてきた値よりも著しく高い色素レベルで、画像品質（Ｘ線画像の診断能力）の改善が得られることを見出した。さらに、これらのより高いレベルの色素は、様々な監督官庁によって設定された規格の現行の許容される基準よりも高い、フィルムＤｍｉｎ値をもたらすことができる。文献の教示とは反対に、またラジオグラフィ規格によって確立されたように、本発明者らは驚くべきことに、これらのより高い色素レベルで画像品質が実際に上昇し、それに続いてフィルムＤｍｉｎ値が上昇することを見出した。
【００７７】
上述のように、実質的により多くの青色色素を有するＸ線フィルムは、現行の規格よりも十分に高いレベルまで画像Ｄｍｉｎを著しく上昇させ、Ｘ線画像の著しく高い診断能力をもたらす。シルバーフォグが持ち込まれて実現されたようなＤｍｉｎ値は、画像品質において著しく不十分である。
【００７８】
本発明の適用のＸ線フィルムは、マンモグラフィフィルムに用いることができる。稠密な乳房は、Ｘ線をより多く吸収し、青色支持体がより過半を占めるより低いフィルム密度で提示される。サイコビジュアルコントラスト（ｐｙｓｃｈｏｖｉｓｕａｌ  ｃｏｎｔｒａｓｔ）による高い視覚化によって、稠密な乳房実質をより良好に撮像することになる。全体的な視覚コントラストも増大する。
【００７９】
Ｘ線フィルムは、伝統的に、異なる画像トーン補正の求めに応じてかつ／またはフィルムＤｍｉｎに関する問題に応じて、異なる色素調色フィルム支持体にコーティングされてきた。上記背景技術のセクションで述べたように、フィルムのＤｍｉｎの部分は、フィルム支持体の光学密度から得られる。理解されるように、フィルム支持体Ｄｍｉｎは、Ｌ＊およびｂ＊の両方に対して逆相関を有し、Ｄｍｉｎレベルが高くなると、Ｌ＊およびｂ＊値がより低くなるように相関する。図３および図４は、いくつかの市販されているＸ線フィルム支持体に関するＬ＊、ｂ＊、およびＤｍｉｎの間の関係を示す。
【００８０】
本発明を、ラジオグラフィに関して述べてきたが、当業者なら、本発明をその他の撮像適用、例えば文書スキャンなどのビジネスイメージングに適用できることが理解されよう。
【実施例】
【００８１】
＜全ての実施例におけるサンプルの撮像および評価＞
緑色放出Ｘ線スクリーン露光をシミュレートするように、Ｃｏｒｎｉｎｇ  Ｃ４０１０フィルタでフィルタリングされた、２６５０°Ｋに較正された５００ワットのＧｅｎｅｒａｌ  Ｅｌｅｃｔｒｉｃ  ＤＭＸプロジェクタランプに、０．５秒間、ＭａｃＢｅｔｈ感光計の漸加的密度ステップのタブレットを通して、フィルムのサンプルを露光した。次いでフィルムサンプルを、商標ＫＯＤＡＫ  ＲＰ  Ｘ−ＯＭＡＴ（商標）フィルムプロセッサＭ６Ａ−Ｎ、Ｍ６Ｂ、Ｍ３５Ａ、またはＸ−ＯＭＡＴ  ５０００ＲＡとして市販されているプロセッサを使用して処理した。
【００８２】
現像は、下記の白黒現像組成物を使用して実施した。
【００８３】
【表２】
2012078766.tif 000004
【００８４】
フィルムサンプルを、９０秒未満で処理した。定着は、ＫＯＤＡＫ  ＲＰ  Ｘ−ＯＭＡＴ（登録商標）ＬＯ  ＦｉｘｅｒおよびＲｅｐｌｅｎｉｓｈｅｒ定着組成物（Ｅａｓｔｍａｎ  Ｋｏｄａｋ  Ｃｏｍｐａｎｙ）を使用して実施した。光学密度は、ＡＮＳＩ標準ＰＨ２．１９に較正されかつＮａｔｉｏｎａｌ  Ｂｕｒｅａｕ  ｏｆ  Ｓｔａｎｄａｒｄｓ較正ステップタブレットに帰すことが可能な、従来のＸ−ｒｉｔｅ  Ｍｏｄｅｌ  ３１０ＴＭデンシトメータによって測定した拡散密度として以下に表す。特性Ｄ対ｌｏｇＥ曲線を、画像形成され処理された各ラジオグラフィフィルムごとにプロットした。速度は、１．０＋Ｄｍｉｎの密度で測定した。γは、記述される曲線の勾配（導関数）である。
【００８５】
画像品質は、詳細試験対象（ＤＴＯ）を使用しかつそのような試験対象をフィルム上に撮像して確立した。画像品質の主観的測定は、１から１０までのスケールで測定される画像の鮮明度（１０は、最も高い鮮明度である）を含む。画像の鮮明度は画像品質の一部である。コントラストおよび振幅伝達関数（ｍｏｄｕｌａｔｉｏｎ−ｔｒａｎｓｆｅｒ  ｆｕｎｃｔｉｏｎ：ＭＴＦ）の両方は画像の鮮明度に寄与する。
【００８６】
＜実施例１＞
下記の図は、実施例１におけるコーティング要素の層構造である。各層を、その後の図に詳述する。実施例１のコーティング要素を、表Ｉにさらに詳述する。
【００８７】
【表３】
2012078766.tif 000005
【００８８】
【表４】
2012078766.tif 000006
【００８９】
【表５】
2012078766.tif 000007
【００９０】
【表６】
2012078766.tif 000008
【００９１】
［支持体］
支持体は、０．７２７ｍｇ／ｄｍ２の青色色素１を含有する、０．１７０μｍの厚さのポリエチレンテレフタレートである。
【００９２】
【表７】
2012078766.tif 000009
【００９３】
［フィルタ色素層］
フィルタ色素層は、Ｘ線フィルムで一般に用いられる光吸収フィルタ色素を含有する。これらの色素は、処理中に除去される。この構成において、この層は、いかなる青色調色染料も含有しない。
【００９４】
【表８】
2012078766.tif 000010
【００９５】
【表９】
2012078766.tif 000011
【００９６】
【表１０】
2012078766.tif 000012
【００９７】
「中間層１＋２の青色色素１」という用語は、要素Ｂ、Ｃ、およびＤで中間層１および２のフィルムに添加された青色色素１の総量（ｍｇ／ｄｍ２）を指す。各要素に関し、中間層１および２での青色色素１のレベルは同一である。
【００９８】
「前かぶりとしてのＰｃｔ．エマルジョン層１」という用語は、コーティング溶融物に添加する前にエマルジョンを３分間露光することによって対照Ｅ、Ｆ、およびＧで前かぶりを起こしたエマルジョン層１での、ハロゲン化銀のパーセンテージを指す。
【００９９】
「密度１．２でのｂ＊」という用語は、密度１．２まで露光されたフィルムに関して測定された、ｂ＊または画像トーンのＣＩＥＬＡＢ測定値を指す。
【０１００】
Ｄｍｉｎという用語は、フィルムの処理済み細片の、最小密度を指す。
【０１０１】
速度およびコントラストという用語は、この文書の前半で述べた測定値を指す。
【０１０２】
「画像品質」という用語は、前述の画像鮮明度の主観的測定値を指す。表Ｉは、さらにより高いＤｍｉｎでより多くの色素を添加したときに改善された画像品質を示す。
【０１０３】
「要素からの全青色色素１を有する予測されるＰＥＴ支持体」という用語は、本発明の仕様に関連する実施例１を支援する、３つのカラムの群を指す。
【０１０４】
「全青色色素１（ｍｇ／ｄｍ２）」という用語は、要素中の青色色素１の総量を指す。
【０１０５】
ｂ＊およびＤｍｉｎという用語は、このレベルの青色色素１を含有するが他の層ではないＰＥＴ支持体の予測値を指す。これらの値は、図５に示される、ｂ＊、Ｄｍｉｎ、および青色色素１コーティングレベルの間の関係に基づく。
【０１０６】
下記の表Ｉは、マンモグラフィで使用されるフィルムコーティングの結果を示す。これらのフィルムは、青色色素１を０．７２７ｍｇ／ｄｍ２含有しかつ８３．０のＬ＊値および−１８．６のｂ＊値を有する、ＰＥＴ支持体にコーティングした。要素Ａ（対照）は、０．２４のＤｍｉｎおよび妥当な画像品質を有する。要素Ｂ、Ｃ（対照）、およびＤ（本発明）は、マンモグラフィに関していくつかの規格委員会で確立された限界値である０．２５のＤｍｉｎ値、またはそれを超えるＤｍｉｎ値を有する。これらのＤｍｉｎ値に関わらず、画像トーンは改善され（ｂ＊はより負になる）、画像品質は改善される（より高い主観的ランク付け）。要素Ｅ〜Ｇ（対照）は、標準限界を超えるＤｍｉｎ値を有するが、画像トーンおよび画像品質は改善されない。事実、最も高いＤｍｉｎレベル（要素Ｇ）、画像トーン、および画像品質は、わずかに劣化する。
【０１０７】
【表１１】
2012078766.tif 000013
【０１０８】
＜実施例２＞
下記の図は、実施例２のコーティング要素の層構造を表す。各層を、この後の図で詳述する。実施例２のコーティング要素は、表ＩＩにさらに詳述する。
【０１０９】
【表１２】
2012078766.tif 000014
【０１１０】
【表１３】
2012078766.tif 000015
【０１１１】
【表１４】
2012078766.tif 000016
【０１１２】
【表１５】
2012078766.tif 000017
【０１１３】
［支持体］
支持体は、０．７２７ｍｇ／ｄｍ２の青色色素１を含有する、０．１７０μｍの厚さのポリエチレンテレフタレートである。
【０１１４】
【表１６】
2012078766.tif 000018
【０１１５】
【表１７】
2012078766.tif 000019
【０１１６】
【表１８】
2012078766.tif 000020
【０１１７】
「中間層１および２の青色色素１（ｍｇ／ｄｍ２）」という用語は、要素Ｂ、Ｃ、およびＤにおいて中間層１および２のフィルムに添加された青色色素１の総量（ｍｇ／ｄｍ２）である。各要素に関し、中間層１および２での青色色素１のレベルは同一である。
【０１１８】
「前かぶりとしてのＰｃｔ．エマルジョン層１および２（ｍｇ／ｄｍ２）」という用語は、コーティング溶融物に添加する前にエマルジョンを３分間露光することによって対照Ｅ〜Ｈで前かぶりを起こしたエマルジョン層１および２での、ハロゲン化銀のパーセンテージを指す。
【０１１９】
「密度１．２でのｂ＊」という用語は、密度１．２まで露光したフィルムに関して測定された、ｂ＊または画像トーンのＣＩＥＬＡＢ測定値を指す。
【０１２０】
Ｄｍｉｎという用語は、フィルムの露光済み細片の、最小密度を指す。
【０１２１】
「速度」および「コントラスト」という用語は、この文書の前半で述べた測定値を指す。
【０１２２】
「画像品質」という用語は、前述の画像鮮明度の主観的測定値を指す。
【０１２３】
「要素からの全青色色素１を有する予測されるＰＥＴ支持体」という用語は、本発明の仕様に関連する実施例２を支援する、３つのカラムの群を指す。
【０１２４】
「全青色色素１（ｍｇ／ｄｍ２）」という用語は、要素中の青色色素１の総量を指す。
【０１２５】
ｂ＊およびＤｍｉｎという用語は、このレベルの青色色素１を含有するが他の層ではないＰＥＴ支持体の予測値を指す。これらの値は、図５に示される、ｂ＊、Ｄｍｉｎ、および青色色素１コーティングレベルの間の関係に基づく。
【０１２６】
下記の表ＩＩは、汎用ラジオグラフィで使用されるフィルムコーティングの結果を示す。これらのフィルムは、青色色素１を０．７２７ｍｇ／ｄｍ２含有しかつ８３．０のＬ＊値および−１８．６のｂ＊値を有する、青みがかったＰＥＴ支持体にコーティングした。要素Ａ（対照）は、０．２４のＤｍｉｎおよび妥当な画像品質を有する。要素Ｂ、Ｃ（対照）、およびＤ（本発明）は、汎用ラジオグラフィに関していくつかの規格委員会で確立された限界値である０．２５のＤｍｉｎ値、またはそれを超えるＤｍｉｎ値を有する。これらのＤｍｉｎ値に拘わらず、画像トーンは改善され（ｂ＊はより負になる）、画像品質は改善される（より高い主観的ランク付け）。要素Ｅ〜Ｈは、標準限界を超えるＤｍｉｎ値を有するが、画像トーンおよび画像品質は改善されない。事実、画像トーンおよび画像品質は、最も高いＤｍｉｎレベルを有するラジオグラフィ要素（Ｅ〜Ｈ）の全てに関して、著しく劣化する。
【０１２７】
【表１９】
2012078766.tif 000021
【０１２８】
本発明について、現在のところ好ましい実施形態を特に参照しながら詳細に記述してきたが、本発明の精神および範囲内で変更および修正を行うことができることが理解されよう。したがって、現在開示された実施形態は、あらゆる点で例示的なものでありかつ制限するものではないと見なされる。本発明の範囲は、添付される特許請求の範囲によって示され、その均等物の意味および範囲内に含まれる全ての変更は、その中に包含されるものである。
【図１】
2012078766.tif 000024
【図２】
2012078766.tif 000025
【図３】
2012078766.tif 000026
【図４】
2012078766.tif 000027
【図５】
2012078766.tif 000028